"ASTM1238に準拠し、190°C、荷重2.16kgで測定したメルトフローレートが0.1g/10分以上50g/10分未満、160°Cにおける溶融張力が40mN以上で、歪硬化性を有し、JISK6760に準拠した密度が920kg/m3以上950kg/m3以下のエチレンα-オレフィン共重合体からなり、発泡倍率が3倍以上であることを特徴とする非架橋ポリエチレン押出発泡体。エチレンα-オレフィン共重合体のMw/Mnが3.0~6.0の範囲であり、Mnが15,000以上であることを特徴とする請求項1の非架橋ポリエチレン押出発泡体。しかしながら、上記特許文献1、2で提案されている方法においては、高圧法低密度ポリエチレンに直鎖状のポリエチレンを特定の割合でブレンドし、厳密な発泡条件にて成形を行なわなければならず、このことが技術的な困難さを高めている上、機械強度、二次加工性も現在の製品要求を必ずしも満足していない。本発明の目的は、上記従来技術の欠点を克服し、発泡倍率が高く、機械強度、二次加工性に優れる非架橋ポリエチレン押出発泡体を提供することにある。本発明者らは、上記課題を解決するために鋭意研究した結果、ASTM1238に準拠し、190°C、荷重2.16kgで測定したメルトフローレートが0.1g/10分以上50g/10分未満、160°Cにおける溶融張力が40mN以上で、歪硬化性を有し、JISK6760に準拠した密度が920kg/m3以上950kg/m3以下のエチレンα-オレフィン共重合体を非架橋ポリエチレン押出発泡体とすることで、従来の非架橋ポリエチレン押出発泡体の優れた性質に加え、特に高い二次加工性を有する非架橋ポリエチレン押出発泡体が得られることを見出し、本発明を完成させるに到った。すなわち、本発明は、ASTM1238に準拠し、190°C、荷重2.16kgで測定したメルトフローレートが0.1g/10分以上50g/10分未満、160°Cにおける溶融張力が40mN以上で、歪硬化性を有し、JISK6760に準拠した密度が920kg/m3以上950kg/m3以下のエチレンα-オレフィン共重合体からなる非架橋ポリエチレン押出発泡体に関するものである。本発明の非架橋ポリエチレン押出発泡体を構成するエチレンα-オレフィン共重合体は、ASTM1238に準拠し、190°C、荷重2.16kgで測定したメルトフローレートが0.1g/10分以上50g/10分未満、160°Cにおける溶融張力が40mN以上で、歪硬化性を有し、JISK6760に準拠した密度が920kg/m3以上950kg/m3以下のエチレンα-オレフィン共重合体の範疇に属するものであれば如何なるエチレンα-オレフィン共重合体であってもよい。市販品として入手したものであってもよく、例えば商品名TOSOH-HMSJK46東ソー株製、商品名TOSOH-HMSJK25東ソー株製等を市販品として挙げることができる。また、以下の方法により製造することができる。例えば、特開平7-252311号、特開2004-346304号公報、特開2005-248013号公報、特開2006-2057号公報、特開2006-321991号公報、特開2007-169341号公報、特開2010-43152号公報、特開2011-89019号公報、特開2011-89020号公報に記載の重合触媒の存在下に、エチレンを重合する、またはエチレンと炭素数3~8のα-オレフィンを共重合する方法を用いることができる。より具体的には、例えばメタロセン化合物として、2つの置換または非置換シクロペンタジエニル基が架橋基で架橋されている架橋型ビス置換または非置換シクロペンタジエニルジルコニウム錯体および/または架橋型シクロペンタジエニルインデニルジルコニウム錯体以下、成分aと記す。と、架橋型シクロペンタジエニルフルオレニルジルコニウム錯体および/または架橋型インデニルフルオレニルジルコニウム錯体以下、成分bと記す。を用いたメタロセン触媒の存在下に、エチレンを重合する、またはエチレンと炭素数3~8のα-オレフィンを共重合する方法を用いることができる。成分aの具体例としては、ジメチルシリレンビスシクロペンタジエニルジルコニウムジクロライド、ジメチルシリレンシクロペンタジエニルインデニルジルコニウムジクロライド、ジメチルシリレンシクロペンタジエニル2-メチルインデニルジルコニウムジクロライド、ジメチルシリレンシクロペンタジエニル4,7-ジメチルインデニルジルコニウムジクロライド、ジメチルシリレンシクロペンタジエニル2,4,7-トリメチルインデニルジルコニウムジクロライド、1,1,3,3-テトラメチルジシロキサン-1,3-ジイル-ビスシクロペンタジエニルジルコニウムジクロライド、1,1-ジメチル-1-シラエタン-1,2-ジイル-ビスシクロペンタジエニルジルコニウムジクロライド、プロパン-1,3-ジイル-ビスシクロペンタジエニルジルコニウムジクロライド、ブタン-1,4-ジイル-ビスシクロペンタジエニルジルコニウムジクロライド、シス-2-ブテン-1,4-ジイル-ビスシクロペンタジエニルジルコニウムジクロライド、1,1,2,2-テトラメチルジシラン-1,2-ジイル-ビスシクロペンタジエニルジルコニウムジクロライド等のジクロライドおよび上記遷移金属化合物のジメチル体、ジエチル体、ジヒドロ体、ジフェニル体、ジベンジル体を例示することができる。また上記遷移金属化合物のシクロペンタジエニル誘導体の水素が炭化水素基で置換されたもの、中心金属のジルコニウム原子をチタン原子またはハフニウム原子に置換した化合物も例示することもできる。成分bの具体例としては、ジフェニルメチレン1-シクロペンタジエニル9-フルオレニルジルコニウムジクロリド、ジフェニルメチレン2-トリメチルシリル-1-シクロペンタジエニル9-フルオレニルジルコニウムジクロリド、ジフェニルメチレン1-シクロペンタジエニル2,7-ジメチル-9-フルオレニルジルコニウムジクロリド、ジフェニルメチレン1-シクロペンタジエニル2,7-ジ-t-ブチル-9-フルオレニルジルコニウムジクロリド、イソプロピリデン1-シクロペンタジエニル9-フルオレニルジルコニウムジクロリド、イソプロピリデン1-シクロペンタジエニル2,7-ジ-t-ブチル-9-フルオレニルジルコニウムジクロリド、ジフェニルシランジイル1-シクロペンタジエニル9-フルオレニルジルコニウムジクロリド、ジメチルシランジイル1-シクロペンタジエニル9-フルオレニルジルコニウムジクロリド、ジフェニルメチレン1-インデニル9-フルオレニルジルコニウムジクロリド、ジフェニルメチレン2-フェニル-1-インデニル9-フルオレニルジルコニウムジクロリド、ジフェニルメチレン2-フェニル-1-インデニル2,7-ジ-t-ブチル-9-フルオレニルジルコニウムジクロリド等のジクロライドおよび上記遷移金属化合物のジメチル体、ジエチル体、ジヒドロ体、ジフェニル体、ジベンジル体を例示することができる。また上記遷移金属化合物のシクロペンタジエニル誘導体の水素が炭化水素基で置換されたもの、中心金属のジルコニウム原子をチタン原子またはハフニウム原子に置換した化合物も例示することもできる。また、成分aに対する成分bの量は、特に制限はなく、0.0001~100倍モルであることが好ましく、特に好ましくは0.001~10倍モルである。そして、成分aと成分bを用いたメタロセン触媒としては、例えば成分aと成分bと有機アルミニウム化合物以下、成分cと記す。からなる触媒;成分aと成分bとアルミノオキサン以下、成分dと記す。からなる触媒;さらに成分cを含んでなる触媒;成分aと成分bとプロトン酸塩以下、成分eと記す。、ルイス酸塩以下、成分fと記す。または金属塩以下、成分gと記す。から選ばれる少なくとも1種類の塩からなる触媒;さらに成分cを含んでなる触媒;、成分aと成分bと成分dと無機酸化物以下、成分hと記す。からなる触媒;成分aと成分bと成分hと成分e、成分f、成分gから選ばれる少なくとも1種類の塩からなる触媒;さらに成分cを含んでなる触媒;成分aと成分bと粘土鉱物以下、成分iと記す。と成分cからなる触媒;成分aと成分bと有機化合物で処理された粘土鉱物以下、成分jと記す。からなる触媒を例示することができ、好ましくは成分aと成分bと成分jからなる触媒を用いることができる。ここで、成分iおよび成分jとして用いることが可能な粘土鉱物としては、微結晶状のケイ酸塩を主成分とする微粒子を挙げることができ、粘土鉱物の大部分は、その構造上の特色として層状構造を成しており、層の中に種々の大きさの負電荷を有することが挙げられる。この点で、シリカやアルミナのような三次元構造を持つ金属酸化物と大きく異なる。これらの粘土鉱物は、一般に層電荷の大きさで、パイロフィライト、カオリナイト、ディッカイトおよびタルク群化学式当たりの負電荷がおよそ0、スメクタイト群化学式当たりの負電荷がおよそ0.25から0.6、バーミキュライト群化学式当たりの負電荷がおよそ0.6から0.9、雲母群化学式当たりの負電荷がおよそ1、脆雲母群化学式当たりの負電荷がおよそ2に分類されている。ここで示した各群には、それぞれ種々の粘土鉱物が含まれるが、スメクタイト群に属する粘土鉱物としては、モンモリロナイト、バイデライト、サポナイト、ヘクトライト等が挙げられる。また、上記粘土鉱物は複数混合して用いることもできる。成分jにおける有機化合物処理とは、粘土鉱物層間に有機イオンを導入し、イオン複合体を形成することをいう。有機化合物処理で用いられる有機化合物としては、N,N-ジメチル-n-オクタデシルアミン塩酸塩、N,N-ジメチル-n-エイコシルアミン塩酸塩、N,N-ジメチル-n-ドコシルアミン塩酸塩、N,N-ジメチルオレイルアミン塩酸塩、N,N-ジメチルベヘニルアミン塩酸塩、N-メチル-ビスn-オクタデシルアミン塩酸塩、N-メチル-ビスn-エイコシルアミン塩酸塩、N-メチル-ジオレイルアミン塩酸塩、N-メチル-ジベヘニルアミン塩酸塩、N,N-ジメチルアニリン塩酸塩を例示することができる。成分aと成分bと成分jからなる触媒は、有機溶媒中、成分aと成分bと成分jを接触させることによって得ることが可能であり、成分aと成分jの接触生成物に成分bを添加する方法;成分bと成分jの接触生成物に成分aを添加する方法;成分aと成分bの接触生成物に成分jを添加する方法;成分jに成分aと成分bの接触生成物を添加する方法を例示することができる。接触溶媒としては、ブタン、ペンタン、ヘキサン、ヘプタン、オクタン、ノナン、デカン、シクロペンタンもしくはシクロヘキサン等の脂肪族炭化水素類、ベンゼン、トルエンもしくはキシレン等の芳香族炭化水素類、エチルエーテルもしくはn-ブチルエーテル等のエーテル類;塩化メチレンもしくはクロロホルム等のハロゲン化炭化水素類、1,4-ジオキサン、アセトニトリルまたはテトラヒドロフランを例示することができる。接触温度については、0~200°Cの間で選択して処理を行うことが好ましい。各成分の使用量は、成分j1gあたり成分aが、0.0001~100mmol、好ましくは0.001~10mmolである。このようにして調製された成分aと成分bと成分jの接触生成物は、洗浄せずに用いても良く、また洗浄した後に用いても良い。また、成分aまたは成分bがジハロゲン体の時、さらに成分cを添加することが好ましい。また、成分j、重合溶媒およびオレフィン中の不純物を除去することを目的に成分cを添加することができる。該エチレン系重合体を製造する際には、重合温度-100~120°Cで行うことが好ましく、特に生産性を考慮すると20~120°Cが好ましく、さらには60~120°Cの範囲で行うことが好ましい。また、重合時間は10秒~20時間の範囲が好ましく、重合圧力は常圧~300MPaの範囲で行うことが好ましい。重合性単量体としては、エチレン単独又はエチレンと炭素数3~8のα-オレフィンであり、エチレンと炭素数3~8のα-オレフィンである場合、エチレンと炭素数3~8のα-オレフィンの供給割合として、エチレン/炭素数3~8のα-オレフィンモル比が、1~200、好ましくは3~100、さらに好ましくは5~50の供給割合を用いることができる。また、重合時に水素などを用いて分子量の調節を行うことも可能である。重合はバッチ式、半連続式、連続式のいずれの方法でも行うことが可能であり、重合条件を変えて2段階以上に分けて行うことも可能である。また、エチレン系共重合体は、重合終了後に従来既知の方法により重合溶媒から分離回収され、乾燥して得ることができる。重合はスラリー状態、溶液状態または気相状態で実施することができ、特に、重合をスラリー状態で行う場合にはパウダー粒子形状の整ったエチレン系共重合体を効率よく、安定的に生産することができる。また、重合に用いる溶媒は一般に用いられる有機溶媒であればいずれでもよく、具体的には例えばベンゼン、トルエン、キシレン、プロパン、イソブタン、ペンタン、ヘキサン、ヘプタン、シクロヘキサン、ガソリン等が挙げられ、プロピレン、1-ブテン、1-ヘキセン、1-オクテン等のオレフィン自身を溶媒として用いることもできる。ここで、エチレンα-オレフィン共重合体のMFRが0.1g/10分未満である場合、成形する際の押出機の負荷が大きくなり、生産性が低下する。一方、50g/10分以上の場合、発泡成形時、均一に気泡が成長しないため、良好な発泡体を得る事ができない。また、溶融張力が40mN未満のエチレンα-オレフィン共重合体である場合、発泡成形時のガス抜けが大きくなり、発泡倍率が低下し、製品形状の制御が困難となり、安定して発泡成形体を得ることができなくなる。さらに、歪硬化性を示さないエチレンα-オレフィン共重合体である場合、押出発泡成形体とした際に、気泡が合一したものとなり、均一で微細な気泡を有する押出成形発泡体とはならない。密度が920kg/m3未満の場合、得られる押出発泡体は剛性に劣り、薄肉の発泡体とした場合に、発泡体のたわみが大きく二次加工する際に問題となる。また、密度が950kg/m3を超える場合、得られる押出発泡体は剛性には優れるものの柔軟性が乏しく、各種の折り曲げ加工性などの二次加工性に劣るものとなる。以上、本発明に使用するエチレンα-オレフィン共重合体は特定の構造を有し、押出発泡成形により、機械強度および二次加工性に優れた非架橋ポリエチレン押出発泡体となる。また、本発明の非架橋ポリエチレン押出発泡体は、発泡倍率が3倍以上である。ここで、発泡倍率が3倍未満の場合、発泡体の緩衝性が劣るため、折り曲げ加工などの二次加工性に問題が生じる。尚、本発明におけるMFRは、ASTM1238に準拠し、温度190°C、荷重2.16kgで測定することがきる。また、溶融張力は、商品名キャピログラフ東洋精機製作所製を用い。190°Cで長さLが8mm,直径Dが2.095mmのダイから、ピストン降下速度10mm/分で降下させたストランドを10m/分で引き取り、引き取り荷重を溶融張力として測定することができる。歪硬化性は、マイスナー型一軸伸長粘度計を用いて、160°Cで、ひずみ速度0.07~0.1s-1の条件で測定した伸長粘度の最大値を、その時間の線形領域の伸長粘度で除した値を非線形パラメーターλと定義し、λが1を超えること歪硬化性があると確認できる。なお、M.Yamaguchietal.PolymerJournal32,1642000.に記載のように、線形領域の伸長粘度は動的粘弾性より計算できる。λが1の場合、歪硬化性がないと判断できる。本発明の非架橋ポリエチレン押出発泡体を構成するエチレンα-オレフィン共重合体の重量平均分子量MwとMnの比Mw/Mnは3.0~6.0が好ましく、更に好ましくは3.5~5.5である。Mw/Mnがこの範囲であると、良好な発泡性と発泡成形性が得られるため、好ましい。GPCにより測定した数平均分子量Mnは15,000以上であることが好ましく、さらに好ましくは15,000~100,000、特に15,000~50,000が好ましい。Mnが15,000以上である場合、得られる発泡成形体の機械強度が高くなる。本発明に使用するエチレンα-オレフィン共重合体には、耐熱安定剤、耐候安定剤、帯電防止剤、防曇剤、抗ブロッキング剤、スリップ剤、滑剤、核剤、顔料、カーボンブラック、タルク、ガラス粉、ガラス繊維等の無機充填剤または補強剤、有機充填剤または補強剤、難燃剤、中性子遮蔽剤等の公知の添加剤を配合することができる。また、他の熱可塑性樹脂と混合して用いることもできる。これらの例として、高密度ポリエチレンHDPE、直鎖状低密度ポリエチレンL-LDPE、低密度ポリエチレンLDPE、ポリプロピレン系樹脂、ポリ-1-ブテン、ポリ-4-メチル-1-ペンテン、エチレン酢酸ビニル共重合体、エチレンビニルアルコール共重合体、ポリスチレン、これらの無水マレイン酸グラフト物等を例示することができる。本発明の非架橋ポリエチレン押出発泡体の製造方法としては、非架橋ポリエチレン押出発泡体が得られる限りいかなる方法を用いてもよく、例えば、上記エチレンα-オレフィン共重合体と、必要に応じて添加するタルク等の気泡調整剤、収縮防止剤等とを押出機に供給し加熱溶融、混練し、更に発泡剤を供給して発泡性溶融樹脂混合物とした後、押出樹脂温度、押出ダイ内部圧力、吐出量等を調整して、押出機先端に取り付けたダイから低圧域に押出して発泡させる方法が挙げられる。また、目的とする発泡体の形状に応じて、押出機先端に取り付けるダイを選択することにより、丸棒状発泡体、シート状発泡体、板状発泡体、などの各種形状の押出発泡体を製造することができる。例えば、ストランドダイを取り付ければ丸棒状の発泡体を得ることができ、環状ダイを取り付ければシート状の発泡体を得ることができ、スリットダイを取り付ければ板状の発泡体を製造することができる。本発明の非架橋ポリエチレン押出発泡体は、上記エチレンα-オレフィン共重合体、添加剤、発泡剤等を押出機に供給し、加熱溶融混練して発泡性溶融樹脂混合物とした後、押出樹脂温度を適正範囲内に調節して押出機から低圧域に押出すことによって形成することができる。具体的な押出樹脂温度は、上記エチレン系重合体の融点を基準として、発泡性溶融樹脂の押出樹脂温度を上記エチレン系重合体の融点-10°C~上記エチレン系重合体の融点10°Cの範囲内に調節することが好ましく、上記エチレン系重合体の融点-5°C~上記エチレン系重合体の融点5°Cの範囲内に調節することがより好ましい。押出樹脂温度が、上記エチレン系重合体の融点の融点-10°Cを下回る場合は、ダイ部での結晶化が起こり、発泡体が得られ難くなる。一方、押出温度が上記エチレン系重合体の融点5°Cを超える温度である場合には、得られる発泡体の気泡が破泡し、不均一となる。上記エチレン系重合体の融点は、JISK71211987に基づいて熱流束DSC曲線により一定の熱処理を行なった試験片から求められるピークの頂点温度とする。尚、二つ以上のピークが現れる場合は、ピーク面積の最も大きな主ピークの頂点温度を融点とする。また、押出発泡成形の際の発泡剤としては、例えば二酸化炭素、窒素、アルゴン、空気等の無機ガス発泡剤;プロパン、ブタン、ペンタン、ヘキサン、シクロブタン、シクロヘキサン、トリクロロフロロメタン、ジクロロジフロロメタン等の揮発性発泡剤;常温で液体または固体であって、加熱により気体を発生するアゾジカルボンアミド、アゾジカルボン酸バリウム、N,N-ジニトロソペンタメチレンテトラミン、4,4’-オキシビスベンゼンスルホニルヒドラジド、ジフェニルスルホン-3,3’-ジスルホニルヒドラジド、p-トルエンスルホニルセミカルバジド、トリヒドラジノトリアジン、ビウレア、炭酸亜鉛等の化学発泡剤等を挙げることができ、該発泡剤の添加量としては、本発明の非架橋ポリエチレン押出発泡体を構成するエチレン系重合体100重量部に対し1~20重量部であることが好ましく、特に5~15重量部の範囲であることが好ましい。本発明によれば、発泡倍率が高く、機械強度、二次加工性に優れる非架橋ポリエチレン押出発泡体を容易に得ることができる。本発明の非架橋ポリエチレン押出発泡体の用途は、特に制限されず、食品容器、建材、暖房機器などの断熱成形体として好適に使用できる。以下に、実施例を示して本発明を更に詳細に説明するが、本発明はこれら実施例により制限されるものではない。以下に、実施例および比較例で用いた測定方法を示す。~MFRの測定~ASTM1238に準拠し、温度190°C、荷重2.16kgで測定した。~溶融張力の測定~キャピログラフ東洋精機製作所製を使用した。190°Cで、長さLが8mm,直径Dが2.095mmのダイから、ピストン降下速度10mm/分で降下させたストランドを10m/分で引き取り、引き取り荷重を溶融張力とした。~歪硬化性の測定~温度160°Cに設定したマイスナー型一軸伸長粘度計東洋精機製作所製、商品名:メルテンレオメーターを用いて測定した。非線型パラメータλは、ひずみ速度0.07~0.1s-1の条件で測定した伸長粘度の最大値を、その時間の線形領域の伸長粘度で除した値として求めた。なお、線形領域における伸長粘度の値は、福田猛著,新高分子実験学1,高分子実験の基礎,分子特性解析,3-4.分子形状および形態,2951994.に記載の方法に従い、動的粘弾性より近似式を用いて計算した。得られたλが1を越える場合は歪硬化性ありと判断した。~密度~JISK67601995に準拠して密度勾配管法で測定した。~重量平均分子量Mw、数平均分子量Mn、重量平均分子量と数平均分子量の比Mw/Mn~重量平均分子量Mw、数平均分子量Mn、および重量平均分子量と数平均分子量の比Mw/Mnは、GPCによって測定した。GPC装置東ソー株製商品名HLC-8121GPC/HTおよびカラム東ソー株製商品名TSKgelGMHhr-H20HTを用い、カラム温度を140°Cに設定し、溶離液として1,2,4-トリクロロベンゼンを用いて測定した。測定試料は1.0mg/mlの濃度で調製し、0.3ml注入して測定した。分子量の検量線は、分子量既知のポリスチレン試料を用いて校正した。なお、MwおよびMnは直鎖状ポリエチレン換算の値として求めた。~押出発泡シートの物性及び成形性評価~~発泡倍率~本発明に使用されるエチレン系重合体を成形して得られた押出発泡シートから、幅5cm×長さ5cm×厚さ約1.5cmサンプルによって若干異なるの発泡体を切り出し、重量Wgを測定し、JISK6767に準拠して、次式で見掛密度を算出した。見掛密度g/cm3=W/5×5×1.5発泡倍率は、この見掛密度より、次式で求めた。発泡倍率=1/見掛密度~発泡シート性状~本発明に使用されるエチレン系重合体を成形して得られた押出発泡シートの外観、および断面における気泡の状態を目視にて評価した。○:円滑な表面の発泡体形状、均一な気泡状態△:円滑な表面の発泡体形状、不均一な気泡状態×:凸凹の発泡体形状、不均一な気泡状態...×~発泡シート圧縮強度~本発明に使用されるエチレン系重合体を成形して得られた押出発泡シートから幅10mm、長さ50mm、厚さ10mmの試験片を切り出し、引張り試験機エーアンドデイ社製、商品名:テンシロンRTE-1210の圧縮モードを用い、圧縮速度10mm/minにて厚み方向に25圧縮した時点の圧縮応力に基づき算出した。~二次加工性熱成形性~本発明に使用されるエチレン系重合体を成形して得られた押出発泡シートをそれぞれ長径100mm、深さ50mmの金型を設置した真空成形機にて成形サイクル10秒、成形ヒーター温度140°Cにて成形を行ない、10ショットにて容器の破れや亀裂の発生を調べた。○:10ショット全てで形状不良、破れや亀裂が発生していない。△:10ショット中1つ以上で形状不良、破れや亀裂が発生していない。×:10ショット全てで形状不良、破れや亀裂が発生する。~二次加工性折り曲げ加工性~本発明に使用されるエチレン系重合体を成形して得られた押出発泡シートから幅10mm、長さ100mmの試験片を切り出し、手で折り曲げを行い、10個の試験片について割れや亀裂の発生有無を目視にて確認した。○:10個全てで割れや亀裂が発生していない。△:10個中1つ以上で割れや亀裂が発生していない。×:10個全てで割れや亀裂が発生する。~エチレンα-オレフィン共重合体~以下に、実施例、比較例で使用したエチレンα-オレフィン共重合体を以下に示す。PE-1:東ソー社製、商品名東ソーHMSCK27MFR2.5g/10分、密度927kg/m3、溶融張力67mN、Mn17,000、Mw/Mn5.3PE-2:東ソー社製、商品名東ソーHMSCK37MFR3.3g/10分、密度935kg/m3、溶融張力57mN、Mn17,000、Mw/Mn5.6PE-3:東ソー社製、商品名東ソーHMSCK38MFR0.8g/10分、密度938kg/m3、溶融張力100mN、Mn25,000、Mw/Mn4.4PE-4:東ソー社製、商品名東ソーHMSCK47MFR4.0g/10分、密度940kg/m3、溶融張力72mN、Mn23,000、Mw/Mn3.7実施例1~4上記エチレンα-オレフィン共重合体100重量部に対し、発泡核剤としてタルク商品名:MS、日本タルク製、平均粒径8μmを0.1重量部の割合で含有する発泡成形用ポリエチレン系樹脂組成物をドライブレンドにより調製した。そして、バレルの途中に揮発性液体注入用のバレル孔を有する単軸押出機スクリュー径50mmφ、L/D=36、共伸機械製の発泡成形用押出設備を用い、発泡成形用ポリエチレン系樹脂組成物を15kg/時で供給し、溶融混練を行った後、圧縮された液状ブタンを1200g/時でバレル孔から圧入して、分散させ、130°Cに設定したスリットダイ幅500mmによりシート状の発泡成形体を押出した。得られた非架橋ポリエチレン押出発泡体シートは、表面の平滑性が高く均一な微細セルを有しており、発泡倍率は35倍であった。圧縮強度、二次加工性ともに一般的な高圧法低密度ポリエチレン発泡体よりも良好である事を確認した。結果を表1に示す。実施例5エチレンα-オレフィン共重合体として、CK27を使用し、発泡成形時の液状ブタン量を100g/時に変えた以外は、実施例1と同様に行った。結果を表1に示す。比較例1エチレンα-オレフィン共重合体に代えて高圧法により製造された市販の低密度ポリエチレン東ソー製、商品名ペトロセン186;MFR=3.0g/10分、密度=924kg/m3、溶融張力90mN、歪硬化性あり、Mn16,000、Mw/Mn3.9を用いた以外は実施例1と同様に行った。結果を表2に示す。比較例2エチレンα-オレフィン共重合体に代えて高圧法により製造された市販の低密度ポリエチレン東ソー製、商品名ペトロセン172;MFR=0.3g/10分、密度=920kg/m3、溶融張力230mN、歪硬化性あり、Mn19,000、Mw/Mn5.5を用いた以外は実施例1と同様に行った。結果を表2に示す。比較例3エチレンα-オレフィン共重合体に代えてチグラーナッタ型触媒を用いて製造された市販の直鎖状低密度ポリエチレン東ソー製、商品名ニポロン-LM50;MFR=3.0g/10分、密度=936kg/m3、溶融張力9mN、歪硬化性なし、Mn25,000、Mw/Mn3.5を用いた以外は実施例1と同様に行った。結果を表2に示す。比較例4エチレンα-オレフィン共重合体に代えてチグラーナッタ型触媒を用いて製造された市販の直鎖状低密度ポリエチレン東ソー製、商品名ニポロン-LF13;MFR=0.5g/10分、密度=920kg/m3、溶融張力45mN、歪硬化性なし、Mn23,000、Mw/Mn3.7を用いた以外は実施例1と同様に行った。結果を表2に示す。比較例5発泡成形時の液状ブタン量を60g/時に変えた以外は、実施例2と同様に行った。結果を表2に示す。"